(57)【要約】  本発明は、熱可塑性組成物の少なくとも１つの層を含むＰＶＣ非含有多層表面カバーリングに関し、この熱可塑性組成物は、１００重量部を示し、且つ、１つ以上のオレフィン系ポリマーと、ポリマー系マトリックスの５〜４０重量部を示す１つ以上の無水物コポリマーとを含むポリマー系マトリックスと、前記ポリマー系マトリックスの１００部当たり少なくとも１００重量部を示す１つ以上の充填剤と、前記ポリマー系マトリックスの１００部当たり５〜４０重量部を示す１つ以上の塩基性又は両性の金属酸化物とを含む。【特許請求の範囲】
【請求項１】
熱可塑性組成物の少なくとも１つの層を含むＰＶＣ非含有多層表面カバーリングにおいて、前記熱可塑性組成物は、
−１００重量部を示し、且つ、１つ以上のオレフィン系ポリマーと、ポリマー系マトリックスの５〜４０重量部を示す１つ以上の無水物コポリマーとを含む前記ポリマー系マトリックスと、
−前記ポリマー系マトリックスの１００部当たり少なくとも１００重量部を示す１つ以上の充填剤と、
−前記ポリマー系マトリックスの１００部当たり５〜４０重量部を示す１つ以上の塩基性又は両性の金属酸化物と、
を含むことを特徴とする、ＰＶＣ非含有多層表面カバーリング。
【請求項２】
請求項１に記載のＰＶＣ非含有多層表面カバーリングにおいて、前記ポリマー系マトリックスは、ＥＶＡ、ＥＭＡ、ＥＢＡ、ＥＥＡ、ＥＰＭ、ＥＰＤＭ、ＶＬＤＰＥ、ＬＬＤＰＥ、ポリオレフィンエラストマー（ＰＯＥ）、ポリオレフィンプラストマー（ＰＯＰ）、又はそれらの組み合わせを含むことを特徴とするＰＶＣ非含有多層表面カバーリング。
【請求項３】
請求項１乃至２の何れか１項に記載のＰＶＣ非含有多層表面カバーリングにおいて、前記１つ以上の無水物コポリマーは、前記ポリマー系マトリックスの１０〜４０重量部を示し、且つ、前記１つ以上の塩基性又は両性の金属酸化物は、前記ポリマー系マトリックスの１００部当たり７．５〜２２．５重量部を示すことを特徴とするＰＶＣ非含有多層表面カバーリング。
【請求項４】
請求項１乃至３の何れか１項に記載のＰＶＣ非含有多層表面カバーリングにおいて、前記１つ以上の充填剤は、前記ポリマー系マトリックスの１００部当たり２００〜３５０重量部を示すことを特徴とするＰＶＣ非含有多層表面カバーリング。
【請求項５】
請求項１乃至４の何れか１項に記載のＰＶＣ非含有多層表面カバーリングにおいて、前記１つ以上の充填剤は、炭酸カルシウム及び／又はカルシウム炭酸マグネシウムであることを特徴とするＰＶＣ非含有多層表面カバーリング。
【請求項６】
請求項１乃至５の何れか１項に記載のＰＶＣ非含有多層表面カバーリングにおいて、前記無水物コポリマーは、無水マレイン酸モノマー又は無水マレイン酸基でグラフトされたオレフィンモノマーを含むことを特徴とするＰＶＣ非含有多層表面カバーリング。
【請求項７】
請求項１乃至６の何れか１項に記載のＰＶＣ非含有多層表面カバーリングにおいて、前記１つ以上の金属酸化物は、酸化ナトリウム、酸化リチウム、酸化カリウム、酸化ルビジウム、酸化鉄、酸化ベリリウム、酸化マグネシウム、酸化カルシウム、酸化ストロンチウム、酸化バリウム、酸化銅、酸化アルミニウム、酸化鉛、酸化亜鉛、又はそれらの組み合わせであることを特徴とするＰＶＣ非含有多層表面カバーリング。
【請求項８】
請求項１乃至７の何れか１項に記載のＰＶＣ非含有多層表面カバーリングにおいて、前記熱可塑性組成物は、熱又は光安定化剤、帯電防止剤、加工油剤、及び／又はその他の加工添加剤を更に含むことを特徴とするＰＶＣ非含有多層表面カバーリング。
【請求項９】
請求項１乃至８の何れか１項に記載のＰＶＣ非含有多層表面カバーリングにおいて、熱可塑性組成物の前記少なくとも１つの層は、支持体層であり、且つ、前記ＰＶＣ非含有表面カバーリングは、多層表面カバーリングであることを特徴とするＰＶＣ非含有多層表面カバーリング。
【請求項１０】
請求項８に記載のＰＶＣ非含有多層表面カバーリングにおいて、前記支持体層を覆う摩耗層と、前記摩耗層を覆うポリウレタン系ワニス層とを更に含むことを特徴とするＰＶＣ非含有多層表面カバーリング。
【発明の詳細な説明】
【技術分野】
【０００１】
本発明は、１つ以上のオレフィン系ポリマーと、１つ以上の無水物コポリマーとを含むポリマー系マトリックスと、高含有量の充填剤と、１つ以上の塩基性又は両性の金属酸化物である加工添加剤とを含む熱可塑性組成物の少なくとも１つの層を含むＰＶＣ非含有多層表面カバーリングに関する。
【背景技術】
【０００２】
床カバーリング又は壁カバーリングなどの合成表面カバーリングは、よく知られている。その中で、通常、多層カバーリングは、「支持体層」として知られる下層と、「摩耗層」として知られる上層とを含む。
【０００３】
その他のポリマーシート材料に反して、床カバーリング又は壁カバーリング、及び多層カバーリングの異なる層は、可撓性及び機械的耐性に関して特定の特性を有する。
【０００４】
表面カバーリング、及び特に支持体層は、通常、ＰＶＣ系である。しかしながら、ＰＶＣカバーリングにおける環境問題のため、例えば、ポリオレフィン系表面カバーリング又は中和された状態の又はされていない酸系ポリマーを含む表面カバーリングなどの、ＰＶＣカバーリングに対する代替物が開発されてきた。
【０００５】
しかしながら、こうした表面カバーリングは、いくつかの欠点を示し、中でも、機械的特性に劣り、特に残留へこみに劣る。
【０００６】
更に、例えば充填剤／ポリマーの１以上の重量比を含む組成物などの、相当な量の充填剤を含むポリマー系層組成物は、カレンダーにかけて薄いシートにすることは難しく、且つ、熱したカレンダー装置からのシートの取り出し性が重大な課題である。
【０００７】
従って、相当な量の充填剤を含む熱可塑性組成物の少なくとも１つの層を含む表面カバーリングの場合、こうした表面カバーリングの生産のし易さを向上し、且つ、残留へこみ特性を向上させる必要性が存在する。
【０００８】
本発明は、従来技術の欠点を有さない多層表面カバーリングを提供することを目的とする。
【０００９】
本発明は、残留へこみが向上した多層表面カバーリングを提供することを目的とする。
【発明の概要】
【００１０】
本発明は、熱可塑性組成物の少なくとも１つの層を含むＰＶＣ非含有多層表面カバーリングを開示し、この熱可塑性組成物は、１００重量部を示し、且つ、１つ以上のオレフィン系ポリマーと、ポリマー系マトリックスの５〜４０重量部を示す１つ以上の無水物コポリマーとを含むポリマー系マトリックスと、前記ポリマー系マトリックスの１００部当たり少なくとも１００重量部を示す１つ以上の充填剤と、前記ポリマー系マトリックスの１００部当たり５〜４０重量部を示す１つ以上の塩基性又は両性の金属酸化物とを含む。
【００１１】
特定の実施形態によれば、ＰＶＣ非含有多層表面カバーリングは、以下の特徴の、１つ、又は、１つ若しくはいくつかの適切な組み合わせを含むことができる。
−ポリマー系マトリックスは、ＥＶＡ、ＥＭＡ、ＥＢＡ、ＥＥＡ、ＥＰＭ、ＥＰＤＭ、ＶＬＤＰＥ、ＬＬＤＰＥ、ポリオレフィンエラストマー（ＰＯＥ）、ポリオレフィンプラストマー（ＰＯＰ）、又はそれらの組み合わせを含む。
−１つ以上の無水物コポリマーは、ポリマー系マトリックスの１０〜４０重量部を示し、且つ、１つ以上の塩基性又は両性の金属酸化物は、前記ポリマー系マトリックスの１００部当たり７．５〜２２．５重量部を示す。
−１つ以上の充填剤は、ポリマー系マトリックスの１００部当たり２００〜３５０重量部を示す。
−１つ以上の充填剤は、炭酸カルシウム及び／又はカルシウム炭酸マグネシウムである。
−無水物コポリマーは、無水マレイン酸モノマー又は無水マレイン酸基でグラフトされたオレフィンモノマーを含む。
−１つ以上の金属酸化物は、酸化ナトリウム、酸化リチウム、酸化カリウム、酸化ルビジウム、酸化鉄、酸化ベリリウム、酸化マグネシウム、酸化カルシウム、酸化ストロンチウム、酸化バリウム、酸化銅、酸化アルミニウム、酸化鉛、酸化亜鉛、又はそれらの組み合わせである。
−熱可塑性組成物は、熱又は光安定化剤、帯電防止剤、加工油剤、及び／又はその他の加工添加剤を更に含む。
−熱可塑性組成物の少なくとも１つの層は、支持体層であり、且つ、前記ＰＶＣ非含有表面カバーリングは、多層表面カバーリングである。
−ＰＶＣ非含有表面カバーリングは、支持体層を覆う摩耗層と、摩耗層を覆うポリウレタン系ワニス層とを含む。
【発明を実施するための形態】
【００１２】
本発明は、ＰＶＣ非含有多層表面カバーリング、好ましくは装飾表面カバーリング、特に少なくとも１つの（１つ以上）層からなる床カバーリング又は壁カバーリングに関し、前記層は、ポリマー系マトリックスを含む熱可塑性組成物から作製される。
【００１３】
ポリマー系マトリックスは、少なくとも１つの、好ましくは２つ以上の、オレフィン系ポリマーを含み、前記オレフィン系ポリマーは、ＥＶＡ、ＥＭＡ、ＥＢＡ、ＥＥＡ、ＥＰＭ、ＥＰＤＭ、ＶＬＤＰＥ、ＬＬＤＰＥ、ポリオレフィンエラストマー（ＰＯＥ）、ポリオレフィンプラストマー（ＰＯＰ）、又はそれらの組み合わせを含む。
【００１４】
ＰＯＥ及びＰＯＰの定義に関しては、「Ｈａｎｄｂｏｏｋ  ｏｆ  Ｐｌａｓｔｉｃｓ  Ｅｌａｓｔｏｍｅｒｓ  ａｎｄ  Ｃｏｍｐｏｓｉｔｅｓ，Ｃｈａｒｌｅｓ  Ａ．Ｈａｒｐｅｒ，４ｔｈ  ｅｄｉｔｉｏｎ，ＭｃＧｒａｗ−Ｈｉｌｌ  Ｈａｎｄｂｏｏｋｓ，ｐ１９５」を参照されたく、又、エラストマー及びプラストマー樹脂は、オクテンモノマーの含有量が２０％未満である場合、エラストマーとして、オクテンモノマーの含有量が２０％超である場合、プラストマーとして、定義されることができる。
【００１５】
ＰＯＥ及びＰＯＰは、オクテンモノマーの含有量によって定義されることにかかわらず、それらが、ブテン及び／又はヘキセンモノマーを含むことができることに留意する必要がある。
【００１６】
ポリオレフィンエラストマー又はプラストマーは、米国の米国特許第５２７２２３６号明細書及び米国特許第５２７８２７２号明細書に開示されており、その開示内容は参照により本明細書に援用される。
【００１７】
ポリエチレン系ポリマーは、例えば、０．８８０〜０．９１５ｇ／ｃｍ３（ＡＳＴＭ  Ｄ７９２）の密度範囲を有するＶＬＤＰＥ（超低密度ポリエチレン）、０．９１５〜０．９２５ｇ／ｃｍ３（ＡＳＴＭ  Ｄ７９２）の密度範囲を有するＬＬＤＰＥ（直鎖状低密度ポリエチレン）、０．８７〜０．９０２ｇ／ｃｍ３（ＡＳＴＭ  Ｄ７９２）の密度を有するポリオレフィンエラストマー（ＰＯＥｓ）又はプラストマー（ＰＯＰｓ）、約０．８７ｇ／ｃｍ３の密度を有するＰＯＥｓ、及び約０．９０ｇ／ｃｍ３の密度を有するＰＯＰｓである。
【００１８】
好ましくは、オレフィン系ポリマー又は熱可塑性組成物におけるポリマーは、好ましくは、２．１６ｋｇの重量下にて、１９０℃で０．６〜３ｇ／１０分のメルトフローインデックス（ＭＦＩ）を有する。
【００１９】
熱可塑性組成物は、無水物コポリマー、又は無水物コポリマーの混合物を更に含む。
【００２０】
「コポリマー」は、２つ以上のモノマーを含有するポリマーを意味し、従って、この用語は、「バイポリマー」、「ターポリマー」、及び４つ以上のモノマーから生成するポリマーを含み、用語「バイポリマー」及び「ターポリマー」は、それぞれ２つ及び３つのモノマーを含有するポリマーを意味する。又、「コポリマー」は、２つ以上の同一である又は異なるモノマーを含有するポリマーを意味する。「無水物コポリマー」は、ポリマーが、無水物系モノマーを含むことを意味する。
【００２１】
無水物系コポリマーは、オレフィンモノマー、好ましくは、エチレン、プロピレン、ブチレン、ヘキシレン、又はオクチレンモノマーを含む。
【００２２】
無水物コポリマーは、無水物モノマーであり、且つ／又は、無水物基でグラフトされたオレフィンモノマーである、無水物系モノマーを含む。
【００２３】
無水物コポリマーは、１種類の無水物モノマー又は様々な種類の無水物モノマーの組み合せを含む。
【００２４】
無水物コポリマーは、コポリマーの総重量に基づいて、０．５〜３．１％の無水物系モノマーを含む。
【００２５】
無水物コポリマーは、ポリマー系マトリックスにおけるポリマーの総量の１００部当たり、５〜４０重量部、好ましくは７．５〜４０重量部、より好ましくは１０〜３０重量部を示す。
【００２６】
無水物コポリマーは、好ましくは無水マレイン酸基を含む。
【００２７】
好ましくは、無水物コポリマーは、エチレン−アクリル酸エステル−無水マレイン酸のターポリマーである。
【００２８】
例えば、無水物コポリマーは、無水マレイン酸モノマーを組み込み、且つ、約０．９４ｇ／ｃｍ３の密度及び約２５ｇ／１０分のＭＦＩを有するポリエチレン、又は約０．９４ｇ／ｃｍ３の密度及び約５ｇ／１０分のＭＦＩを有する、エチレン、ブチルアクリレート、及び無水マレイン酸のターポリマー、又はメタロセン触媒によって得られ、且つ、無水マレイン酸を組み込むように化学修飾され、且つ、約０．８８ｇ／ｃｍ３の密度及び約３．７ｇ／１０分のＭＦＩを有する、ポリオレフィンプラストマー又はエラストマー、又は無水マレイン酸を組み込むように化学修飾され、且つ、約０．９６ｇ／ｃｍ３の密度及び約１．４ｇ／１０分のＭＦＩを有するＥＶＡポリマーであることができる。
【００２９】
熱可塑性組成物は、少なくとも１つの（１つ以上）充填剤を更に含み、前記充填剤は、ポリマー系マトリックスにおけるポリマーの総量の１００重量部当たり、少なくとも１００重量部、好ましくは１００〜５００、より好ましくは２００〜３５０重量部を示す。
【００３０】
充填剤は、炭酸カルシウム、カルシウム炭酸マグネシウム、又はそれらの組み合わせである。
【００３１】
熱可塑性組成物は、金属酸化物、又は金属酸化物の混合物である加工添加剤を更に含む。
【００３２】
金属酸化物は、塩基性又は両性の金属酸化物である。
【００３３】
好ましくは、金属酸化物は、酸化ナトリウム、酸化リチウム、酸化カリウム、酸化ルビジウム（Ｒｂ２Ｏ、Ｒｂ２Ｏ２、Ｒｂ２Ｏ３、ＲｂＯ２）、酸化鉄（ＦｅＯ、Ｆｅ３Ｏ４、Ｆｅ２Ｏ３）、酸化ベリリウム、酸化マグネシウム、酸化カルシウム、酸化ストロンチウム、酸化バリウム、酸化銅（ＣｕＯ、Ｃｕ２Ｏ）、酸化アルミニウム、酸化鉛（ＰｂＯ、ＰｂＯ２、Ｐｂ３Ｏ４）、酸化亜鉛である。
【００３４】
好ましくは、金属酸化物は、酸化亜鉛である。
【００３５】
金属酸化物又は金属酸化物の組み合せは、ポリマー系マトリックスにおけるポリマーの総量の１００重量部当たり、５〜４０重量部、好ましくは７．５〜２２．５重量部、より好ましくは１０〜２０重量部を示す。
【００３６】
熱可塑性組成物は、例えば、熱又は光安定化剤、帯電防止剤などのその他の添加剤と、加工油剤、好ましくは、例えば、パラフィン系オイル又はナフテン系オイルなどの鉱物加工油剤と、ステアリン酸などのその他の加工添加剤とを更に含むことができる。
【００３７】
これらの添加剤の種類及び量は、プロセス、並びに、熱可塑性組成物の成分の種類及び量に適合される。
【００３８】
好ましくは、その他の添加剤は、ポリマー系マトリックスにおけるポリマーの総量の１００重量部当たり、０．５〜２７重量部を示す。
【００３９】
好ましくは、熱可塑性組成物は、多層表面カバーリングの支持体層である層を生成するよう加工される。こうした多層表面カバーリングは、摩耗層と、場合により、ワニス層として、摩耗層を覆う、ポリウレタン被覆材とを更に含む。
【００４０】
好ましくは、熱可塑性組成物は、ロール温度が１５０℃〜２３０℃、好ましくは１８０℃〜２１０℃からなるカレンダーミルにおいて加工される。
【実施例】
【００４１】
比較例は、表１に示される熱可塑性組成物を有する層（多層表面カバーリングの支持体層）である。
【００４２】
比較例は、無水物コポリマーを有さず、且つ、金属酸化物を有さないポリマーマトリックスを含む組成物（表１の比較例１）、ポリマーマトリックスと、酸系コポリマーとを含む組成物（表１の比較例２〜４）、並びに、亜鉛イオンで部分的に中和された酸系コポリマーアイオノマーを含むポリマーマトリックスを含む組成物（表１及び２の比較例５〜７）である。
【００４３】
又、無水物コポリマーを有するが加工添加剤を有さない（表２の比較例８〜１０）、並びに、無水物コポリマーを有さないが加工添加剤を有する（比較例１１）、本発明による組成物と同一のポリマーマトリックスを有する更なる熱可塑性組成物が、比較例として使用される。
【００４４】
すべての比較例及び実施例においては（比較例及び本発明による実施例）、それぞれの成分の割合は、ポリマー系マトリックスにおけるポリマーの総量の１００部に対して、重量パーセントにて示される。
2015528029.tif 000002
2015528029.tif 000003
【００４５】
表１及び２において、Ｐｏｌ１は、重量パーセントで約１０％のメタクリル酸を含む、エチレン−アクリレート−メタクリル酸のターポリマーである、ＤｕＰｏｎｔのＢｙｎｅｌ  ２００２である。Ｐｏｌ２は、アイオノマーを形成するために、亜鉛イオンで部分的に中和された酸系ターポリマーである、ＤｕＰｏｎｔのＳｕｒｌｙｎ（登録商標）９３２０である。Ｐｏｌ３は、Ｐｏｌｉｍｅｒｉ  ａ  ＶＬＤＰＥのＣｌｅａｒｆｌｅｘ（登録商標）ＣＬＤＯである。Ｐｏｌ４は、ＥＶＡである、ＰｏｌｉｍｅｒｉのＧｒｅｅｎｆｌｅｘ（登録商標）ＭＬ  ５０である。Ｐｏｌ５は、ＰＯＥである、ＭｉｔｓｕｉのＴａｆｍｅｒ  ＤＦ  ７１０である。充填剤−１は、ＯｍｙａのＣｒａｉｅ  ＶＳ  ３５である、ＣａＣＯ３である。無水物コポリマー−１は、ＤｕＰｏｎｔのＦｕｓａｂｏｎｄ（登録商標）５２５である。金属酸化物−１は、Ｕｍｉｃｏｒｅの「Ｏｘｙｄｅ  ｄｅ  Ｚｉｎｃ  Ｎｅｉｇｅ  Ａ」と称されるＺｎＯである。金属酸化物−２は、ＷａｒｗｉｃｋのＲＣ８２である、酸化チタンである。抗酸化剤は、ＢＡＳＦのＩｒｇａｎｏｘ  １０１０である。鉱物油は、ＰｅｔｒｏＣｅｎｔｅｒのＰＯ  ６１１６  ＷＯＰ（パラフィン系加工オイル）である。ステアリン酸は、ＯｌｅｏｎのＲａｄｉａｃｉｄ  ０４４４である。
【００４６】
本発明による実施例は、表３〜６に示される。
2015528029.tif 000004
2015528029.tif 000005
2015528029.tif 000006
2015528029.tif 000007
【００４７】
表３〜６において、各成分は、表１と同一である。無水物コポリマー−１は、メタロセン系触媒よって得られ、且つ、約１％の無水マレイン酸を含むエラストマーである、ＤｕＰｏｎｔのＦｕｓａｂｏｎｄ（登録商標）５２５である。無水物コポリマー−２は、Ｆｕｓａｂｏｎｄ（登録商標）６０３（無水物基を有するＰＥ）又はＦｕｓａｂｏｎｄ（登録商標）２５０（酸無水物基を有するＥＶＡ）である。充填剤−１は、ＯｍｙａのＣｒａｉｅ  ＶＳ  ３５である、ＣａＣＯ３である。充填剤−２は、ＢＭＰのＤｏｌｏｍｉｅ  ＤＲＢ  ４／１５である。金属酸化物−１は、ｕｍｉｃｏｒｅのｏｘｙｄｅ  ｄｅ  Ｎｅｉｇｅ  Ａである、ＺｎＯである。金属酸化物−３は、ｓｉｇｍａ  Ａｌｄｒｉｃｈの酸化カルシウム、２０８１５９である。金属酸化物−４は、ｓｉｇｍａ  Ａｌｄｒｉｃｈの酸化マグネシウム、３４２７７７である。金属酸化物−５は、ｓｉｇｍａ  Ａｌｄｒｉｃｈの酸化銅（ＩＩ）、４５０８０４である。
【００４８】
比較例及び本発明による実施例の熱可塑性組成物は、カレンダーにかけられる前に、すべての成分をともに混合することによって加工され、カレンダー装置を使用して、厚さ２ｍｍのシートを生成する。作業温度は１１０〜２００℃である。このシートは、ＤｕＰｏｎｔのＮｕｃｒｅｌ  ０９０３を含む厚さ２０μｍの層と、ＤｕＰＯｎｔのＳｕｒｌｙｎ  １７０６を含む厚さ１８０μｍの層とを含む共押し出し摩耗層を更に含む多層表面カバーリングにおける支持体層として使用され、Ｎｕｃｒｅｌ  ０９０３を含む摩耗層の表面は、支持体層と接触し、５分間、１８０℃で加熱される。
【００４９】
カレンダーにかけられた層の取り出し性、及びすべての比較例及び実施例の残留へこみ特性を評価し、その結果を表７及び８に示す。
【００５０】
比較例及び実施例の組成物から作製したシートの、熱したカレンダー装置からの取り出し特性を、１６５℃に加熱した２つのロールミルカンレンダーにおいて評価した。シートの取り出し性能に注記すると、「１」は、優れた取り出し性、即ち、ＰＶＣ系シートを用いて得られるものと同一であることを意味し、「５」は、不良な取り出し性、及び、ＰＶＣ系シートのようにカレンダーにかけられる可能性はないことを意味し、「３」は、カレンダーにかけられるのが幾分難しくなる接着性を伴う不十分な取り出し性を意味する。
【００５１】
厚さ約２ｍｍを有する、試料の約０．２５ｃｍ２の表面を、６０秒間加圧された５０ｋｇ重の圧力（５００Ｎ）に供する社内試験に従って、残留へこみを評価した。変形すべてを測定し、残留へこみ（ミリメートルにて示される）を、加圧を止めた後、６０秒測定する。シートの残留へこみに注記すると、「１」は、優れた残留へこみ、即ち、０．１〜０．３ｍｍを意味し、「３」は、許容できる残留へこみ、即ち、０．４〜０．７ｍｍを意味し、且つ、「５」は、不良な残留へこみ、即ち、０．８ｍｍ超を意味する。
2015528029.tif 000008
2015528029.tif 000009
【００５２】
表７の結果から、酸系コポリマーを含むポリマーマトリックスを含む層（比較例２〜４）、及び、酸系コポリマーアイオノマーを含むポリマーマトリックスを含む組成物（比較例５〜７）は、取り出し特性は不十分であり、且つ、残留へこみは不良である一方で、酸系、又は、アイオノマー系ポリマーと同一の濃度で無水物コポリマーを含む層（比較例８〜１０）は、残留へこみは向上するが、取り出し特性は不良であることが伺える。無水物コポリマーを有しないが金属酸化物を有する層（比較例１１におけるＺｎＯ）は、取り出し特性は不十分であり、且つ、残留へこみ特性は不良である。
【００５３】
驚くべきことに、表８の結果から、加工添加剤を無水物コポリマーを含む組成物に添加することによって、得られた層の取り出し特性は向上する一方で、良好な残留へこみ特性を与える又は維持することが伺える。
【００５４】
更に又、これによって、内部の及び外部のミキサー並びに押し出しラインの装置などのその他の加工装置に対して、粘着特性を低減することによって、こうした組成物の全体の加工性が向上する。
【００５５】
又、試験された、すべての種類のポリオレフィン樹脂と組み合わせて使用された無水物基を含むすべての種類のポリマー、又は組み合わせ、又は各樹脂について、残留へこみの著しい向上が観察されることが伺える。
【００５６】
本発明による組成物は、酸系ポリマーと比較して、更にアイオノマーを形成するために亜鉛イオンと中和された酸系ポリマーと比較しても、明らかな向上を示している。
【００５７】
更に、無水物ポリマーを含む組成物に加えられた二酸化チタン（比較例１２）は、こうした組成物を有する層の取り出し特性の向上には適していないことが伺える。この金属酸化物は、酸性の金属酸化物であるとみなされることに留意する必要がある。
【００５８】
本発明による表面カバーリングの少なくとも１つの層は、例えば、カレンダー、押し出し、又は溶融押し出しによってなどの、いかなる適切なプロセスによっても作製されることができる。
【国際調査報告】
2015528029.tif 000010
2015528029.tif 000011